(57)【特許請求の範囲】
【請求項１】
溶剤を除く組成物全量に対して、下記成分
（Ａ）アンチモン酸亜鉛粒子  ５〜５０質量％、
（Ｂ）下記式（１）
【化１】
0004706373.tif 000005
［式（１）中、Ｒ１、Ｒ２及びＲ３は、それぞれ独立に、一価の有機基であって、Ｒ１〜Ｒ３のうち少なくとも２つが、−Ｒ４ＯＣＯＣＲ５＝ＣＨ２であり、Ｒ４は、炭素数２〜８の２価の有機基であり、Ｒ５は、水素原子又はメチル基である。］で示される化合物  １０〜５０質量％、
（Ｃ）前記（Ａ）及び（Ｂ）成分以外の多官能（メタ）アクリレート化合物  １０〜７０質量％、及び
（Ｄ）動的光散乱法で測定した数平均粒径が０．１〜３μｍである、有機微粒子若しくは前記（Ａ）成分ではない無機微粒子  ０．２〜９質量％
を含有することを特徴とする、プリンタベルト用硬化性組成物。
【請求項２】
前記（Ｂ）成分が、トリス（（メタ）アクリロキシエチル）イソシアヌレートであることを特徴とする請求項１に記載の硬化性組成物。
【請求項３】
前記（Ｄ）成分の微粒子が、炭化水素系単量体、（メタ）アクリル酸エステル誘導体、又はアクリルアミド系誘導体を含む２種以上の単量体の共重合体からなる粒子である、請求項１又は２に記載の硬化性組成物。
【請求項４】
前記（Ｂ）成分を、組成物中の（Ａ）成分以外の全（メタ）アクリレート成分１００質量％に対して２０質量％以上含有することを特徴とする請求項１〜３のいずれか一項に記載の硬化性組成物。
【請求項５】
請求項１〜４のいずれか一項に記載の硬化性組成物を硬化させてなるプリンタベルト用ハードコート膜。
【請求項６】
請求項５に記載のプリンタベルト用ハードコート膜を含むことを特徴とする積層体。
【発明の詳細な説明】
【技術分野】
【０００１】
本発明は、導電性粒子を含有する硬化性組成物、その硬化物及び積層体に関する。さらに詳しくは、優れた塗工性を有し、かつ各種基材［例えば、プラスチック（ポリカーボネート、ポリメチルメタクリレート、ポリスチレン、ポリエステル、ポリオレフィン、エポキシ樹脂、メラミン樹脂、トリアセチルセルロース樹脂、ＡＢＳ樹脂、ＡＳ樹脂、ノルボルネン系樹脂等）、金属、木材、紙、ガラス、スレート等］の表面に、耐擦傷性並びに基材及び基材や隣接層との密着性に優れた塗膜（被膜）を形成し得る導電性粒子含有硬化性組成物、及びプリンタベルト又はプリンタドラム用の硬化膜（ハードコート）に関する。
【背景技術】
【０００２】
近年、各種基材表面の傷付き（擦傷）防止や汚染防止のための保護コーティング材；各種基材の接着剤、シーリング材；印刷インクのバインダー材として、優れた塗工性を有し、かつ各種基材の表面に、硬度、屈曲性、耐擦傷性、耐摩耗性、及び密着性のいずれにも優れた硬化膜を形成し得る硬化性組成物が要請されている。
【０００３】
プリンタベルトは、レーザープリンタやインクジェットプリンタの画像形成装置の構成要素として使用される転写ベルトや搬送ベルトであり、帯電防止剤を含有するポリカーボネート樹脂やフッ素樹脂系材料を用いて形成されている。プリンタベルトは、他の部品や用紙と繰り返し摩擦接触するため、耐擦傷性を改善して長寿命とする要請があった。また、プリンタドラムは、レーザープリンタの画像形成装置の構成要素として使用される感光ドラムや転写ドラムである。感光ドラムは、アルミニウム製等のシリンダーの外周面に厚さ数十μｍ程度の光導電性コーティング層を設けた構造を有している。また、転写ドラムは、転写ベルトと同様の樹脂材料から形成されている。プリンタドラムについても、他の部品や用紙と繰り返し摩擦接触するため、耐擦傷性を改善して長寿命とする要請があった。
【０００４】
レーザープリンタの印刷方式として、感光ドラムや感光ベルト上に静電潜像を形成し、静電潜像をトナーで現像して得られるトナー像を転写ベルトに転写する中間転写ベルト方式、感光ドラム上に静電潜像を形成し、トナー像を転写ドラムに転写する転写ドラム方式、カラープリンタの各基本色毎に感光ドラム等を設けるタンデム方式等が知られている。これらのいずれの方式に用いられるプリンタベルトやプリンタドラムについても、前述の問題が存在していた。
【０００５】
一方、特許文献１には、アンチモン酸亜鉛ゾルを分散剤を用いて分子中に少なくとも１個以上の（メタ）アクリロイル基を有する紫外線硬化性（メタ）アクリレート中に分散させたヘイズ（曇価）が１．５以下の透明性を有する、帯電防止性ハードコート樹脂組成物が開示されている。この組成物を硬化させることによって、耐摩耗性が良好で、透明性に優れた帯電防止能を基材に付与することができることが記載されている。
【０００６】
特許文献２は、イソシアヌレート環構造を有する化合物を含む組成物の硬化物を開示しているが、粒子は用いられていない。膜厚を大きくすることで、硬度を発現させている。また、導電性粒子成分は配合されない。
【０００７】
【特許文献１】特開平１０−２３１４４４号公報
【特許文献２】特開２００４−１４１７３２号公報
【発明の開示】
【発明が解決しようとする課題】
【０００８】
特許文献１に開示されている帯電防止性ハードコート樹脂組成物は、耐擦傷性を改善することができるものの、例えば、繰り返し摩擦接触を受けるプリンタベルト用又はプリンタドラム用のハードコート材料として用いる場合には、その耐擦傷性は不十分であった。
また、耐擦傷性はあっても、ハードコート層の表面が鏡面のように平滑になりやすいために摺動性が不十分となり、他の部材と密着して、プリンタベルトの動きがスムーズでなくなったり、他の部材と擦れることにより音鳴りが発生し、プリンタの静粛性に悪影響を与える場合があった。
【０００９】
本発明は、上述の問題に鑑みてなされたものであり、優れた塗工性を有し、かつ各種基材の表面に、帯電防止性を付与し、かつ優れた耐擦傷性及び摺動性を有する塗膜（被膜）を形成し得る硬化性組成物、その硬化物、特にプリンタベルト用又はプリンタドラム用ハードコート、及びそれを含む積層体を提供することを目的とする。
【課題を解決するための手段】
【００１０】
上記目的を達成するため、本発明者らは鋭意研究を重ね、イソシアヌレート系（メタ）アクリレート化合物を主体とする樹脂成分を用い、さらに、導電性粒子としてアンチモン酸亜鉛粒子を用いることにより、導電性付与材料として広く用いられているアンチモンドープ酸化錫（ＡＴＯ）粒子よりも少ない添加量で帯電防止性を付与でき、かつ、優れた耐擦傷性と摺動性が得られることを見出し、本発明を完成させた。
【００１１】
本発明によれば、以下の硬化性組成物、その硬化物及び積層体を提供できる。
［１］溶剤を除く組成物全量に対して、下記成分
（Ａ）アンチモン酸亜鉛粒子  ５〜５０質量％、
（Ｂ）下記式（１）
【化２】
0004706373.tif 000002
［式（１）中、Ｒ１、Ｒ２及びＲ３は、それぞれ独立に、一価の有機基であって、Ｒ１〜Ｒ３のうち少なくとも２つが、−Ｒ４ＯＣＯＣＲ５＝ＣＨ２であり、Ｒ４は、炭素数２〜８の２価の有機基であり、Ｒ５は、水素原子又はメチル基である。］で示される化合物  １０〜５０質量％、
（Ｃ）前記（Ａ）及び（Ｂ）成分以外の多官能（メタ）アクリレート化合物  １０〜７０質量％、及び
（Ｄ）動的光散乱法で測定した数平均粒径が０．１〜３μｍである有機微粒子若しくは無機微粒子  ０．２〜９質量％
を含有することを特徴とする硬化性組成物。
［２］前記（Ｂ）成分が、トリス（（メタ）アクリロキシエチル）イソシアヌレートであることを特徴とする上記［１］に記載の硬化性組成物。
［３］前記（Ｄ）成分の微粒子が、炭化水素系単量体、（メタ）アクリル酸エステル誘導体、又はアクリルアミド系誘導体を含む２種以上の単量体の共重合体からなる粒子である、請求項１又は２に記載の硬化性組成物。
［４］前記（Ｂ）成分を、組成物中の（Ａ）成分以外の全（メタ）アクリレート成分１００質量％に対して２０質量％以上含有することを特徴とする上記［１］〜［３］のいずれかに記載の硬化性組成物。
［５］上記［１］〜［４］のいずれかに記載の硬化性組成物を硬化させてなることを特徴とする硬化膜。
［６］プリンタベルト用ハードコート膜であることを特徴とする上記［５］に記載の硬化膜。
［７］プリンタドラム用ハードコート膜であることを特徴とする上記［５］に記載の硬化膜。
［８］上記［５］に記載の硬化膜を含むことを特徴とする積層体。
【発明の効果】
【００１２】
本発明によれば、優れた塗工性を有し、かつ各種基材の表面に、耐擦傷性に優れるとともに、帯電防止性及び摺動性に優れる塗膜（被膜）を形成し得る硬化性組成物、その硬化物からなる硬化膜を提供することができる。
本発明によれば、繰り返し摩擦接触を受けるプリンタベルトやプリンタドラム表面に帯電防止性及び耐擦傷性に優れたハードコート層を形成できるため、プリンタベルトやプリンタドラムの長寿命化を図ることができる。また、プリンタベルトやプリンタドラムから発生する音鳴りを抑制して、プリンタ動作時の静粛性を改善することができる。
【発明を実施するための最良の形態】
【００１３】
以下、本発明の硬化性組成物、その硬化物及び積層体の実施形態を具体的に説明する。
Ｉ．硬化性組成物
本発明の硬化性組成物は、（Ａ）アンチモン酸亜鉛粒子、（Ｂ）上記式（１）で示される化合物、（Ｃ）（Ａ）及び（Ｂ）成分以外の多官能（メタ）アクリレート化合物、及び（Ｄ）動的光散乱法で測定した数平均粒径が０．１〜３μｍである、有機微粒子又は無機微粒子を含有することを特徴とするものである。
【００１４】
以下、本発明の硬化性組成物の各構成成分について具体的に説明する。
１．アンチモン酸亜鉛粒子（Ａ）
本発明に用いられる（Ａ）成分は、アンチモン酸亜鉛粒子（Ａ）である。
【００１５】
（１）アンチモン酸亜鉛粒子（Ａ）
本発明に用いられるアンチモン酸亜鉛粒子（Ａ）は、導電性を付与する成分として添加されるが、得られる硬化膜の耐擦傷性を向上させることにも寄与する。
アンチモン酸亜鉛粒子のサイズは、動的散乱法によって測定した数平均粒子径が１０〜１００ｎｍの範囲であることが好ましく、１０〜３０ｎｍの範囲であることがより好ましい。アンチモン酸亜鉛粒子のサイズが１０〜１００ｎｍの範囲であると、硬化物の耐擦傷性が良好である。
【００１６】
アンチモン酸亜鉛粒子（Ａ）は、粉体状又は分散液であることが好ましい。分散液である場合、他の成分との相溶性、分散性の観点から、分散媒は、有機溶剤が好ましい。このような有機溶剤としては、例えば、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルフォルムアミド、ジメチルアセトアミド、Ｎ−メチルピロリドン等のアミド類を挙げることができる。中でも、メタノール、イソプロパノール、ブタノール、メチルエチルケトン、メチルイソブチルケトン、酢酸エチル、酢酸ブチル、トルエン、キシレンが好ましい。
【００１７】
また、本発明で用いるアンチモン酸亜鉛粒子は、市販品を用いてもよく、その具体例としては、日産化学工業社製「セルナックス  ＣＸ−Ｚ２１０ＩＰ」（酸化亜鉛（ＺｎＯ）と五酸化アンチモン（Ｓｂ２Ｏ５）とを結合させた複酸化物（ＺｎＯ・Ｓｂ２Ｏ５）のゾル、酸化物濃度：２０．９質量％、分散媒：イソプロパノール、数平均粒子径：１５８ｎｍ）、ＣＸ−Ｚ３００Ｈ、ＣＸ−Ｚ３００Ｈ−Ｆ、ＣＸ−Ｚ４０１Ｍ、ＣＸ−Ｚ４０１Ｍ−Ｆ、ＣＸ−Ｚ４０３Ｍ、ＣＸ−Ｚ４０３Ｍ−Ｆ、ＣＸ−Ｚ４１０Ｍ、ＣＸ−Ｚ４１０Ｍ−Ｆ、ＣＸ−Ｚ２１０ＩＰ−Ｆ等が挙げられる。
【００１８】
アンチモン酸亜鉛粒子（Ａ）の形状は、特に限定されないが、球状、中空状、多孔質状、棒状、板状、繊維状、又は不定形状であり、好ましくは、球状である。アンチモン酸亜鉛粒子（Ａ）の比表面積（窒素を用いたＢＥＴ比表面積測定法による）は、好ましくは、１０〜１０００ｍ２／ｇであり、さらに好ましくは、１００〜５００ｍ２／ｇである。これらアンチモン酸亜鉛粒子（Ａ）の使用形態は、乾燥状態の粉末、又は水若しくは有機溶剤で分散した状態で用いることができる。例えば、分散液として当業界に知られている微粒子状のアンチモン酸亜鉛粒子の分散液を直接用いることができる。特に、硬化物に優れた透明性を要求する用途においてはアンチモン酸亜鉛粒子の分散液の利用が好ましい。
【００１９】
アンチモン酸亜鉛粒子（Ａ）の硬化性組成物中における配合（含有）量は、有機溶剤を除く組成物全量を１００質量％として、５〜５０質量％であり、５〜２０質量％が好ましい。５〜５０質量％であれば、耐擦傷性が良好である。
【００２０】
また、本発明の（Ａ）成分としては、上記のアンチモン酸亜鉛粒子に替えて、又はアンチモン酸亜鉛粒子と併用して、ＡＴＯ粒子を用いることもできる。
【００２１】
２．式（１）で示される化合物（Ｂ）
本発明に用いられる（Ｂ）成分は、硬化物の硬度を維持しつつカールを低減すると共に屈曲性を付与する機能を有する。また、特定の低屈折率層との積層体において耐スチールウール性を向上させる機能を有する。
【００２２】
本発明に用いられる（Ｂ）成分である下記式（１）で示される化合物（Ｂ）とは、重合性不飽和基を有するイソシアヌル酸誘導体である。
【化３】
0004706373.tif 000003
［式（１）中、Ｒ１、Ｒ２及びＲ３は、それぞれ独立に、一価の有機基であって、Ｒ１〜Ｒ３のうち少なくとも２つが、−Ｒ４ＯＣＯＣＲ５＝ＣＨ２であり、Ｒ４は、炭素数２〜８の２価の有機基であり、Ｒ５は、水素原子又はメチル基である。］
【００２３】
（Ｂ）成分は分子中に重合性不飽和基を２個以上有することが好ましく、重合性不飽和基は特に限定されないが、（メタ）アクリレート基であることが好ましい。重合性不飽和基を２個以上有することで硬化膜中の架橋密度が高まり、硬度の低下を少なくすることができる。
【００２４】
本発明において用いることができる（Ｂ）成分の具体例としては、トリス（２−ヒドロキシエチル）イソシアヌレートトリ（メタ）アクリレート、トリス（２−ヒドロキシエチル）イソシアヌレートジ（メタ）アクリレート、トリス（２−ヒドロキシエチル）イソシアヌレートモノ（メタ）アクリレート、ビス（２−ヒドロキシエチル）イソシアヌレートジ（メタ）アクリレート、ビス（２−ヒドロキシエチル）イソシアヌレートモノ（メタ）アクリレート、及びこれらの出発アルコール類へのエチレンオキシド（ＥＯ）、プロピレンオキシド、又はカプロラクタム付加物の（メタ）アクリレート等を挙げることができる。これらのうち、イソシアヌル酸ＥＯ（エチレンオキシド）変性トリ（メタ）アクリレートが特に好ましい。
【００２５】
化合物（Ｂ）として好適に使用できる市販品としては、アロニックス  Ｍ−３１３、Ｍ−３１５、Ｍ−３２５、Ｍ−３２６、Ｍ−３２７（以上、東亜合成化学工業（株）製）、ＳＲ−３６８（サートマー社製）等を挙げることができる。上記の化合物は、１種単独で、又は２種以上組み合わせて使用することができる。
【００２６】
本発明に用いられる化合物（Ｂ）の含有量は、有機溶剤を除く組成物全量を１００質量％として、１０〜５０質量％、好ましくは、２０〜５０質量％、より好ましくは、３５〜５０質量％である。１０質量％未満であると、硬化膜のカール性が大きくなることがあり、５０質量％を超えると、硬化膜の硬度が不十分なことがある。
また、化合物（Ｂ）の含有量は、本発明の組成物中の（Ａ）成分以外の全（メタ）アクリレート成分１００質量％に対して２０質量％以上であることが好ましく、４０質量％以上であればさらに好ましく、６０質量％以上であれば特に好ましい。２０質量％以上であることにより、硬化膜の反りを効果的に低減することができる。ここで、（Ａ）成分以外の全（メタ）アクリレート成分とは、不溶性の粒子である（Ａ）成分を除いた全可溶性成分中に含まれる（メタ）アクリレート成分をいう。具体的には、（Ｂ）成分と、後述する（Ｃ）成分の合計量を意味する。
【００２７】
３．（Ａ）及び（Ｂ）成分以外の多官能（メタ）アクリレート化合物（Ｃ）
化合物（Ｃ）は特に硬化膜の屈曲性を上げるために好適に用いられる。
【００２８】
（Ｃ）成分としての多官能（メタ）アクリレート化合物は、分子内に２以上の重合性不飽和基を含む（メタ）アクリレートモノマーである。多官能（メタ）アクリレート化合物は、硬化膜の硬化性、硬度を上げるために好適に用いられる。ここで多官能とは、１分子中に２個以上の（メタ）アクリロイル基を有することをいい、製膜性、硬度の観点から、３官能以上の（メタ）アクリレート化合物が好ましく、５官能以上の（メタ）アクリレート化合物がさらに好ましい。
【００２９】
多官能（メタ）アクリレート化合物の好ましい具体例としては、ペンタエリスリトールトリアクリレート、ジペンタエリスリトールヘキサアクリレート、ジペンタエリスリトールペンタアクリレート等を挙げることができる。
多官能（メタ）アクリレート化合物の市販品としては、ＫＡＹＡＲＡＤ  ＤＰＨＡ、ＰＥＴ−３０（日本化薬（株）製）、アロニックス  Ｍ−３０５、Ｍ−４００、Ｍ−４０２、Ｍ−４０４（東亞合成化学工業（株）製）、ＮＫエステル  Ａ−ＴＭＭ−３ＬＭ−Ｎ（新中村化学工業（株）製）等を挙げることができる。
【００３０】
本発明に用いられる（Ｃ）成分の含有量は、有機溶剤を除く組成物全量を１００質量％として、１０〜７０質量％であり、さらに好ましくは、２０〜６０質量％である。７０質量％以上であると、硬化膜の屈曲性、カール性が劣ることがあり、１０％未満であると硬化膜の硬度が劣ることがある。
【００３１】
４．動的光散乱法で測定した数平均粒径が０．１〜３μｍである、有機微粒子又は無機微粒子（Ｄ）
本発明に用いられる（Ｄ）成分は、組成物を硬化して得られる硬化膜に摺動性を付与する。（Ｄ）成分を配合することにより、プリンタベルトやプリンタドラムから発生する雑音が低減されるため、プリンタの静粛性が改善される。
ここで、摺動性とは、硬化膜の滑りやすさをいう。硬化膜表面の凹凸が大きすぎると摩擦抵抗が増大するために摺動性が低下し、一方、硬化膜表面の凹凸が鏡面のように小さすぎても鏡面どうしを貼り合わせた場合のように摺動性は低下する。本発明の（Ｄ）成分は、硬化膜表面に適度な凹凸を付与することにより硬化膜の摺動性を改善する。
【００３２】
（Ｄ）成分は、上記の数平均粒径を有する粒子であれば、特に限定されず、有機微粒子又は無機微粒子を用いることができる。有機微粒子（Ｄ）としては、有機ポリマーからなる粒子であれば特に限定されないが、架橋性モノマーを共重合させた有機微粒子が硬度に優れるため硬化膜の摺動性をより改善できるため好ましい。架橋性モノマーと共重合させる他のモノマーとしては、芳香族ビニル化合物やジエン系単量体を挙げることができる。
【００３３】
好ましい架橋性モノマーの具体例としては、ジビニルベンゼン、ジビニルトルエン、ジビニルキシレン、ジビニルエチルベンゼン、ジビニルナフタレン等の炭化水素系単量体、エチレングリコールジ（メタ）アクリレート、ジエチレングリコールジ（メタ）アクリレート、トリエチレングリコールジ（メタ）アクリレート、ポリエチレングリコールジ（メタ）アクリレート、１，３―ブチレングリコールジ（メタ）アクリレート、１，６−ヘキサングリコールジ（メタ）アクリレート、ネオペンチルグリコールジ（メタ）アクリレート、ポリプロピレングリコールジ（メタ）アクリレート、トリメチロールプロパントリ（メタ）アクリレート、トリメチロールエタントリ（メタ）アクリレート、テトラメチロールプロパントリ（メタ）アクリレート、テトラメチロールメタントリ（メタ）アクリレート等の（メタ）アクリル酸エステル誘導体、メチレンビス（メタ）アクリルアミド等のアクリルアミド系誘導体、その他、１分子に２個以上の重合性二重結合を有する単量体が上げられる。これらモノマーは１種単独で用いても、２種以上併用して用いてもよい。これらのうちで好ましいのは、ジビニルベンゼンである。
【００３４】
好ましい芳香族ビニル化合物の具体例としては、スチレン、α―メチルスチレン、ｏ−メチルスチレン、ｐ―メチルスチレン、ｍ―メチルスチレン、ビニルナフタレン等が挙げられる。また、オレフィンとしては、エチレン、プロピレン等が挙げられる。これらモノマーは１種単独で用いても、２種以上併用して用いてもよい。これらのうちで好ましいのは、スチレンである。
【００３５】
好ましいジエン系単量体の具体例としては、１，３−ブタジエン、１，２−ブタジエン、１，２−ペンタジエン、１，３−ペンタジエン、２，３−ペンタジエン、イソプレン、１，２−ヘキサジエン、１，３−ヘキサジエン、１，４−ヘキサジエン、１，５−ヘキサジエン、２，３−ヘキサジエン、２，４−ヘキサジエン、２，３−ジメチル−１，３−ブタジエン、２−エチル−１，３−ブタジエン、１，２−ヘプタジエン、１，３−ヘプタジエン、１，４−ヘプタジエン、１，５−ヘプタジエン、１，６−ヘプタジエン、２，３−ヘプタジエン、２，５−ヘプタジエン、３，４−ヘプタジエン、３，５−ヘプタジエン、シクロペンタジエン、ジシクロペンタジエン、エチリデンノルボルネン等のほか、分岐した炭素数４〜７の各種脂肪族あるいは脂環族ジエン類が挙げられる。これらは１種単独で又は２種以上を併用して用いることができる。これらのうち特に好ましいのは、１，３−ブタジエン、イソプレンである。
【００３６】
このような架橋性モノマーを共重合させた有機微粒子の好ましい具体例としては、ジビニルベンゼンを含む２種以上の単量体の共重合体からなる粒子が挙げられ、なかでもジビニルベンゼンとスチレンの共重合体からなる粒子等が好ましい。
【００３７】
このような有機微粒子の市販品として、三菱レイヨン（株）製Ｗ−４５０Ａ、日本化成（株）製有機フィラー、有機フィラーＪＴ、根上工業（株）製Ｊ−４ＰＹ、綜研化学（株）製ＭＸ１５０、ＭＸ１８０、ＳＸ１３０Ｈ、日進化学（株）製Ｒ−１７０Ｓ、積水化学（株）製ＸＸ−４９Ｌ等が挙げられる。
【００３８】
また無機微粒子（Ｄ）の具体例としては、炭酸カルシウム、炭酸マグネシウム、セリア、シリカ、ジルコニア、アルミナ、酸化チタン等の有機溶媒に不溶で導電性を持たない無機粒子が好ましい。
【００３９】
無機微粒子の市販品として、丸尾ケミカル（株）のカルテックス５、第一稀元素製（株）製の高純度微粒子酸化セリウム、酸化セリウムＨＳ等が挙げられる。
【００４０】
（Ｄ）成分の有機微粒子の数平均粒径は、０．１〜３μｍであることが必要であり、好ましくは、０．３〜２μｍである。数平均粒径がこの範囲にあることにより、硬化膜の摺動性を効果的に改善することができる。
【００４１】
本発明に用いられる（Ｄ）成分の含有量は、有機溶剤を除く組成物全量を１００質量％として、０．２〜９質量％であり、好ましくは、１〜５質量％である。９質量％を超えると、硬化膜の耐擦傷性が悪化しまた塗膜上に過剰の微粒子が析出し外観を悪くする場合があり、０．２質量％未満であると十分な摺動性を得ることができないことがある。
【００４２】
５．ラジカル重合開始剤（Ｅ）
本発明の組成物においては、必要に応じて、（Ｅ）ラジカル重合開始剤を配合することができる。
このようなラジカル重合開始剤（Ｅ）としては、例えば、熱的に活性ラジカル種を発生させる化合物等（熱重合開始剤）、及び放射線（光）照射により活性ラジカル種を発生させる化合物等（放射線（光）重合開始剤）を挙げることができる。
【００４３】
放射線（光）重合開始剤としては、光照射により分解してラジカルを発生して重合を開始せしめるものであれば特に制限はなく、例えば、アセトフェノン、アセトフェノンベンジルケタール、１−ヒドロキシシクロヘキシルフェニルケトン、２，２−ジメトキシ−１，２−ジフェニルエタン−１−オン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２−ベンジルー２−ジメチルアミノ−１−（４−モルフォリノフェニル）−ブタノン−１，４−（２−ヒドロキシエトキシ）フェニル−（２−ヒドロキシ−２−プロピル）ケトン、２，４，６−トリメチルベンゾイルジフェニルフォスフィンオキサイド、ビス−（２，６−ジメトキシベンゾイル）−２，４，４−トリメチルペンチルフォスフィンオキシド、オリゴ（２−ヒドロキシ−２−メチル−１−（４−（１−メチルビニル）フェニル）プロパノン）等を挙げることができる。
【００４４】
放射線（光）重合開始剤の市販品としては、例えば、チバ・スペシャルティ・ケミカルズ（株）製  商品名：イルガキュア  １８４、３６９、６５１、５００、８１９、９０７、７８４、２９５９、ＣＧＩ１７００、ＣＧＩ１７５０、ＣＧＩ１８５０、ＣＧ２４−６１、ダロキュア  １１１６、１１７３、ＢＡＳＦ社製  商品名：ルシリン  ＴＰＯ、ＵＣＢ社製  商品名：ユベクリル  Ｐ３６、フラテツリ・ランベルティ社製  商品名：エザキュアー  ＫＩＰ１５０、ＫＩＰ６５ＬＴ、ＫＩＰ１００Ｆ、ＫＴ３７、ＫＴ５５、ＫＴＯ４６、ＫＩＰ７５／Ｂ等を挙げることができる。
【００４５】
本発明において必要に応じて用いられるラジカル重合開始剤（Ｅ）の配合量は、有機溶剤を除く組成物全量を１００質量％として、０．０１〜１０質量％配合することが好ましく、０．１〜５質量％が、さらに好ましい。０．０１質量％未満であると、硬化物としたときの硬度が不十分となることがあり、１０質量％を超えると、硬化物としたときに内部（下層）まで硬化しないことがある。
【００４６】
本発明の組成物を硬化させる場合、必要に応じて光重合開始剤と熱重合開始剤とを併用することができる。
好ましい熱重合開始剤としては、例えば、過酸化物、アゾ化合物を挙げることができ、具体例としては、ベンゾイルパーオキサイド、ｔ−ブチル−パーオキシベンゾエート、アゾビスイソブチロニトリル等を挙げることができる。
【００４７】
６．有機溶剤（Ｆ）
本発明の組成物は、塗膜の厚さを調節するために、（Ｆ）有機溶剤で希釈して用いることができる。例えば、反射防止膜や被覆材として用いる場合の粘度は、通常０．１〜５０，０００ｍＰａ・秒／２５℃であり、好ましくは、０．５〜１０，０００ｍＰａ・秒／２５℃である。
【００４８】
（Ｆ）有機溶剤としては、特に限定されないが、（Ｂ）成分の化合物は結晶性が高いため、高沸点溶剤を用いると本発明の組成物を均一に塗工することができるため好ましい。（Ｅ）有機溶剤の具体例としては、メタノール、エタノール、イソプロパノール、ブタノール、オクタノール等のアルコール類；アセトン、メチルエチルケトン（ＭＥＫ）、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルフォルムアミド、ジメチルアセトアミド、Ｎ−メチルピロリドン等のアミド類を挙げることができる。中でも、メチルイソブチルケトン、シクロヘキサノン、プロピレングリコールモノメチルエーテルアセテート、プロピレングリコールモノエチルエーテルアセテート、トルエン、キシレン等の高沸点溶剤が好ましい。
【００４９】
本発明の組成物中の（Ｆ）溶剤の配合量は、通常、全組成物中の３０〜８０質量％であり、４０〜８０質量％が好ましい。３０〜８０質量％の範囲内であれば、塗工性が良好である。
【００５０】
７．その他の成分（Ｇ）
本発明の硬化性組成物には、本発明の効果を損なわない限り、必要に応じて、光増感剤、重合禁止剤、重合開始助剤、レベリング剤、濡れ性改良剤、界面活性剤、可塑剤、紫外線吸収剤、酸化防止剤、帯電防止剤、無機充填剤、顔料、染料、滑剤等を適宜配合できる。
【００５１】
８．組成物の製造方法
本発明の組成物は、次のようにして製造する。
アンチモン酸亜鉛粒子分散液（（Ａ）成分）、放射線（光）重合開始剤（（Ｅ）成分）、式（１）で示される化合物（（Ｂ）成分）、多官能(メタ)アクリレート（（Ｃ）成分）、有機又は無機の微粒子（（Ｄ）成分）を攪拌機付きの反応容器に入れ３５℃〜４５℃で２時間攪拌し本発明の組成物とする。
溶剤を最初のアンチモン酸亜鉛粒子分散液に使用した溶剤(α)と異なる種類の溶剤(β)に置換する場合は、アンチモン酸亜鉛粒子分散液の溶剤（α）の質量に対して１．３倍の溶剤(β)も加え同様の条件で攪拌する。次にこの組成液を、ロータリーエバポレーターを用いて溶剤(β)を加える前の質量まで減圧濃縮し本発明の組成物とする。
【００５２】
９．組成物の塗布（コーティング）方法
本発明の硬化性組成物はハードコートや被覆材の用途に好適であり、特にレーザープリンタベルトやプリンタドラムのハードコートとして有用である。被覆の対象となる基材としては、例えば、プラスチック（ポリカーボネート、ポリメタクリレート、ポリスチレン、ポリエステル、ポリオレフィン、エポキシ、メラミン、トリアセチルセルロース、ＡＢＳ、ＡＳ、ノルボルネン系樹脂等）、金属、木材、紙、ガラス、スレート等を挙げることができる。また、プリンタベルトや転写ドラムの素材（被覆の対象となる基材）としては、熱可塑性樹脂材料が好適に用いられる。例えばポリフッ化ビニリデン、ポリエチレン、ポリプロピレン、ポリメチルペンテン−１、ポリスチレン、ポリアミド、ポリサルフォン、ポリアリレート、ポリエチレンテレフタレート、ポリフェニレンサルファイド、ポリエーテルサルフォン、ポリエーテルニトリル、熱可塑性ポリイミド系材料、ポリエーテルエーテルケトン、サーモトロピック液晶ポリマー、ポリアミド酸、ポリカーボネートやポリメチルメタクリレート等の熱可塑性樹脂材料及びこれらの混合樹脂、またその混合樹脂により形成された熱可塑性エラストマーが挙げられる。一方、感光ドラムの表面素材（被覆の対象となる基材）としては、硫化カドミウム、セレン化合物、ポリシラン等が好適に用いられる。
これら基材の形状は板状、フィルム状又は３次元成形体でもよく、コーティング方法は、通常のコーティング方法、例えばディッピングコート、スプレーコート、フローコート、シャワーコート、ロールコート、スピンコート、刷毛塗り等を挙げることができる。これらコーティングにおける塗膜の厚さは、乾燥、硬化後、通常０．１〜４００μｍであり、好ましくは、１〜２００μｍである。
【００５３】
１０．組成物の硬化方法
本発明の硬化性組成物は、熱及び／又は放射線（光）によって硬化させることができる。熱による場合、その熱源としては、例えば、電気ヒーター、赤外線ランプ、熱風等を用いることができる。放射線（光）による場合、その線源としては、組成物をコーティング後短時間で硬化させることができるものである限り特に制限はないが、例えば、赤外線の線源として、ランプ、抵抗加熱板、レーザー等を、また可視光線の線源として、日光、ランプ、蛍光灯、レーザー等を、また紫外線の線源として、水銀ランプ、ハライドランプ、レーザー等を、また電子線の線源として、市販されているタングステンフィラメントから発生する熱電子を利用する方式、金属に高電圧パルスを通じて発生させる冷陰極方式及びイオン化したガス状分子と金属電極との衝突により発生する２次電子を利用する２次電子方式を挙げることができる。また、アルファ線、ベータ線及びガンマ線の線源として、例えば、Ｃｏ６０等の核分裂物質を挙げることができ、ガンマ線については加速電子を陽極へ衝突させる真空管等を利用することができる。これら放射線は１種単独で又は２種以上を同時に又は一定期間をおいて照射することができる。
本発明の組成物の硬化反応は、空気雰囲気下においても窒素等の嫌気的条件下においても行うことができ、嫌気的条件下で硬化せしめた場合においても、その硬化物は優れた耐擦傷性を有する。
【００５４】
ＩＩ．硬化膜
本発明の硬化膜は、前記硬化性組成物を種々の基材、例えば、プラスチック基材にコーティングして硬化させることにより得ることができる。具体的には、組成物をコーティングし、好ましくは、０〜２００℃で揮発成分を乾燥させた後、上述の、熱及び／又は放射線で硬化処理を行うことにより被覆成形体として得ることができる。熱による場合の好ましい硬化条件は２０〜１５０℃であり、１０秒〜２４時間の範囲内で行われる。放射線による場合、紫外線又は電子線を用いることが好ましい。そのような場合、好ましい紫外線の照射光量は０．０１〜１０Ｊ／ｃｍ２であり、より好ましくは、０．１〜２Ｊ／ｃｍ２である。また、好ましい電子線の照射条件は、加圧電圧は１０〜３００ＫＶ、電子密度は０．０２〜０．３０ｍＡ／ｃｍ２であり、電子線照射量は１〜１０Ｍｒａｄである。
【００５５】
本発明の硬化膜は、帯電防止性を有するとともに、耐擦傷性並びに基材や隣接層との密着性に優れた塗膜（被膜）を形成し得る特徴を有しているので、レーザープリンタベルト用又はプリンタドラム用ハードコート等の帯電防止性を要求される用途に特に好適に用いられる。
【００５６】
ＩＩＩ．積層体
本発明の硬化膜は、通常、ハードコート層として基材上に積層されて用いられるものであり、帯電防止性及び耐擦傷性を要求される用途、特にプリンタベルト用又はプリンタドラム用のハードコートとして好適に用いられる。ここで、プリンタベルトとは、図１に示されるような転写（樹脂）ベルト１や、図４に示されるような吸着搬送（樹脂）ベルト２１等である。プリンタドラムとは、図１〜図３に示される感光ドラム７や図２に示される転写ドラムである。
【００５７】
基材上に上記本発明の硬化性組成物を適用し、ＵＶ硬化させた本発明の積層体は、耐擦傷性に優れる。本発明の積層体又は硬化膜が耐擦傷性に優れる理由は、（Ｂ）成分（重合性不飽和基を有するイソシアヌル酸誘導体）が環構造を有し、かつ結晶性であるため、硬度が低下しないためと推測される。
さらに、（Ｂ）成分（重合性不飽和基を有するイソシアヌル酸誘導体）を配合することにより、基材との密着性が向上し、耐擦傷性が向上するものと推測される。
尚、本発明の積層体には、必要に応じて、本発明の硬化膜以外の層を含んでいてもよい。
【実施例】
【００５８】
以下、本発明の実施例を詳細に説明するが、本発明の範囲はこれら実施例の記載に限定されるものではない。また、実施例中、各成分の配合量は特に記載のない限り、「部」は質量部を、「％」は質量％を意味している。
【００５９】
［製造例１］
シリコーン化合物（（Ｇ）成分）の合成
反応容器にα−［３−（２’−ヒドロキシメトキシ）プロピル］ポリメチルシロキサン（東レダウ製ＦＭ０４１１）を８０部導入する。その後、重合禁止剤として２,６−ジ−ｔ−ブチルクレゾール、フェノチアジンを1部以下、２，４−ジイソシアナトトルエンを１０部投入し液温を１５℃〜２５℃に保つ。その後触媒として、ジブチルスズジラウレートを1部以下導入し、液温を３５℃〜４５℃に上昇させる。1時間の反応後２−ヒドロキシエチルアセテートを１０部導入し液温を５０℃〜６０℃に保つ。2時間後イソシアナート含量を測定し、０．１部以下であることを確認して目的とする反応性シリコーンを得た。
【００６０】
実施例１
撹拌装置を備えた反応容器に、アンチモン酸亜鉛粒子分散液（セルナックスＣＸ−Ｚ２１０ＩＰ、日産化学工業（株）製アンチモン酸亜鉛複酸化物、分散媒：イソプロパノール、固形分濃度：２１質量％）４１．５部（アンチモン酸亜鉛粒子として８．７１部）とメチルエチルケトン８３．７１部、メチルイソブチルケトン１３９．６４部を加えて撹拌し、トリス（２−ヒドロキシエチル）イソシアヌル酸アクリレート（東亞合成(株)社製、アロニックスＭ−３１５）３２．７４部、ジペンタエリスリトールヘキサアクリレート４９．２８部、１−ヒドロキシシクロヘキシルフェニルケトン（チバ・スペシャルティ・ケミカルズ（株）製光重合開始剤、Ｉｒｇａｃｕｒｅ１８４）２．０７部、２−メチル−１−［４−（メチルチオフェニル）］−２−モルホリノプロパン−１−オン（チバ・スペシャルティ・ケミカルズ（株）製光重合開始剤、Ｉｒｇａｃｕｒｅ９０７）２．０７部、メトキシフェノール（和光純薬社製重合禁止剤）０．０１部、製造例１で製造したシリコーン化合物０．１３部及び有機微粒子１（ジビニルベンゼンとスチレンの共重合体からなる粒子（ＳＸ８７４３（Ｃ）−０３、数平均粒径０．３μｍ：ＪＳＲ（株）製））５．００部をさらに加えて、常温で６０分間撹拌して均一な組成物を得た。この組成物をアルミ皿に２ｇ秤量後、１７５℃のホットプレート上で１時間乾燥、秤量して固形分含量を求めたところ、２８％であった。
【００６１】
実施例２〜８、及び比較例１〜５
表１に記載の成分を表１に記載の割合で配合した以外は実施例１と同様にして硬化性組成物を得た。
【００６２】
＜硬化膜の作製＞
易接着ＰＥＴ基材（Ａ４３００、東洋紡績株式会社）上にアプリケータバー（＃２０）を用いて表１に示す例毎に硬化性組成物を塗布した。塗布膜厚は、硬化後に５μｍとなるように調整した。これを８０℃で３分間静置して乾燥を行った後、高圧水銀ランプを用いてＵＶ照射し、硬化膜を得た。ＵＶの照度は１２００ｍＪ／ｃｍ２とした。
【００６３】
＜硬化膜の特性＞
（１）表面抵抗（Ω／□）
硬化膜の表面抵抗（Ω／□）を、ハイ・レジスタンス・メーター（アジレント・テクノロジー（株）製  Ａｇｉｌｅｎｔ４３３９Ｂ）、及びレジスティビティ・セル１６００８Ｂ（アジレント・テクノロジー（株）製）を用い、印加電圧１００Ｖの条件で測定した。得られた結果を表１に示す。
【００６４】
（２）摺動性
硬化膜２枚を手で持ち両者の硬化膜面を手で擦り合わせ、摺動性を評価した。摺動性は２枚の硬化膜をこすり合わせたときの滑り性の良さで判断を行った。２枚をこすり合わせたとき硬化膜面が張り付かないものを摺動性が良いと評価し「○」で示し、張り付くものを摺動性が悪いと評価し「×」で示した。
【００６５】
（３）耐擦傷性
スチールウール（ボンスターＮｏ．００００、日本スチールウール（株）社製）を学振型耐磨耗試験機（ＡＢ−３０１、テスター産業（株）製）に取りつけ、硬化膜の表面を荷重５００ｇの条件で１０回繰り返し擦過し、当該硬化膜の表面における傷の発生の有無を目視で確認した。硬化膜の剥離や傷の発生がほとんど認められないものを「○」、硬化膜の一部に剥離が生じ、又は硬化膜の表面に筋状の傷が発生したものを「×」と評価した。
【００６６】
【表１】
0004706373.tif 000004
【００６７】
アンチモン酸亜鉛粒子：セルナックスＣＸ−Ｚ２１０ＩＰ、日産化学工業（株）製アンチモン酸亜鉛複酸化物、分散媒：イソプロパノール、固形分濃度：２１質量％
トリス（２−ヒドロキシエチル）イソシアヌル酸アクリレート：東亞合成(株)社製、アロニックスＭ−３１５
１−ヒドロキシシクロヘキシルフェニルケトン：チバ・スペシャルティ・ケミカルズ（株）製光重合開始剤、Ｉｒｇａｃｕｒｅ１８４
２−メチル−１−［４−（メチルチオ）フェニル］−２−モルホリノプロパン−１−オン：チバ・スペシャルティ・ケミカルズ（株）製光重合開始剤、Ｉｒｇａｃｕｒｅ９０７
メトキシフェノール：和光純薬社製重合禁止剤
有機微粒子１：ジビニルベンゼンとスチレンの共重合体からなる粒子（ＳＸ８７４３（Ｃ）−０３、数平均粒径０．３μｍ：ＪＳＲ（株）製）
有機微粒子２：ジビニルベンゼンとスチレンの共重合体からなる粒子（ＳＸ８７０５（Ｐ）−０１、数平均粒径１．８μｍ：ＪＳＲ（株）製）
有機微粒子３：アクリル系共重合体からなる粒子（ＡＣ−３３５５、数平均粒径０．５μｍ：ガンツ化成（株）製）
有機微粒子４：アクリル系共重合体からなる粒子（Ｗ−４５０Ａ、数平均粒径０．５μ、：三菱レイヨン（株）製
無機微粒子１：炭酸カルシウムからなる粒子（カルテックス５、数平均粒径１．０μｍ：丸尾カルシウム（株））
【００６８】
表１の結果から、実施例の硬化膜は、導電性を付与する成分（アンチモン酸亜鉛粒子）の添加量が少ないが、表面抵抗値が低く、かつ、耐擦傷性と摺動性に優れることがわかる。これに対し、（Ｄ）成分の有機微粒子を添加しなかった比較例１では、摺動性が劣ることがわかる。また（Ｄ）成分の粒子を０．１質量％添加した比較例２，３では添加した有機微粒子が少なすぎるため、摺動性劣ることがわかる。さらに（Ｄ）成分の有機微粒子を１０質量％添加した比較例４、５では、摺動性は良いが添加した有機微粒子量が多すぎるため硬化膜が脆くなり耐擦傷性が悪いことがわかる。
【産業上の利用可能性】
【００６９】
本発明の硬化性組成物、その硬化物は、帯電防止性及び耐擦傷性を要求される用途、特にレーザープリンタベルト用又はプリンタドラム用ハードコートとして有用である。
【図面の簡単な説明】
【００７０】
【図１】図１は、中間転写ベルト方式のレーザープリンタの構造の概要を示す図である。
【図２】図２は、転写ドラム方式のレーザープリンタの構造の概要を示す図である。
【図３】図３は、タンデム方式のレーザープリンタの構造の概要を示す図である。
【図４】図４は、インクジェットプリンタの構造の概要を示す図である。
【符号の説明】
【００７１】
１  転写（樹脂）ベルト
２  転写紙
３  トナー
４  現像器
５  光書込装置
６  帯電チャージャー
７  感光ドラム
８  定着装置
９  駆動ローラ
１０  従動ローラ
１１  転写帯電器
２１  吸着搬送（樹脂）ベルト
２２、２２ａ  記録紙
２３  給送部
２４  給送ローラ
２５  搬送ローラ
２６  従動ローラ
２７  加圧ローラ
２８  ピンチローラ
２９  駆動ローラ
３０  ブラテン
３１  帯電ブラシ
３２  記録ヘッド
３３  拍車
３４  搬出ローラ
３５  排出トレイ
３６  転写ドラム
３７  レーザー露光ユニット
３８  ロータリー現像器
【図１】
0004706373.tif 000006
【図２】
0004706373.tif 000007
【図３】
0004706373.tif 000008
【図４】
0004706373.tif 000009